(57)【要約】  本発明は、剥離剤の第１層でコートされた表面；ポリ酢酸ビニルの第２の層およびアクリルアミドおよびスチレンアセテートの混合物の第３の層またはポリ酢酸ビニル、アクリルアミドおよびスチレンアセテートの混合物の単層であって、その上に転写される描写物を有する前記第３の層または単相を含む、描写物を基材から表面に転写する装置および方法、ならびに前述の装置を作製する方法および描写物を基材から表面に転写する方法に関する。【選択図】なし【特許請求の範囲】
【請求項１】
基材から表面に描写物を転写する方法であって、
（ｉ）前記基材の片面に剥離剤を塗布し、それを乾燥するステップ；
（ｉｉ）前記基材上の前記剥離剤の前記層上にポリ酢酸ビニルを塗布し、それを乾燥するステップ；
（ｉｉｉ）前記基材上の前記ポリ酢酸ビニルの層上にアクリルアミドおよびスチレンアセテートの混合物を塗布し、それを乾燥するステップ；
（ｉｖ）誰かまたは何かの記号または図形または絵画表現（描写物）をアクリルアミドおよびスチレンアセテートの前記層に刷るステップ；
（ｖ）前記基材から前記描写物を有するポリ酢酸ビニル、アクリルアミドおよびスチレンアセテートの前記コーティング／膜を分離するステップ；
（ｖｉ）上記ステップ（ｖ）で得られた前記分離されたコーティング／膜の裏側を前記表面に接着するステップ；
（ｖｉｉ）前記表面に接着した前記描写物を有する前記コーティング／膜上に水を塗布するステップを含む、基材から表面に描写物を転写する方法。
【請求項２】
基材から表面に描写物を転写する方法であって、
（ｉ）前記基材の片面に剥離剤を塗布し、それを乾燥するステップ；
（ｉｉ）前記基材上の前記剥離剤の前記層上にポリ酢酸ビニル、アクリルアミドおよびスチレンアセテートの混合物を塗布し、それを乾燥するステップ；
（ｉｉｉ）誰かまたは何かの記号または図形または絵画表現（描写物）をポリ酢酸ビニル、アクリルアミドおよびスチレンアセテートの混合物の前記層に刷るステップ；
（ｉｖ）前記基材から前記描写物を有するポリ酢酸ビニル、アクリルアミドおよびスチレンアセテートの前記コーティング／膜を分離するステップ；
（ｖ）上記ステップ（ｉｖ）で得られた前記分離されたコーティング／膜の裏側を前記表面に接着するステップ；
（ｖｉ）前記表面に接着した前記描写物を有する前記コーティング／膜上に水を塗布するステップを含む、基材から表面に描写物を転写する方法。
【請求項３】
請求項１に記載のステップ（ｖ）または請求項２に記載のステップ（ｉｖ）で得られる前記コーティング／膜が前記表面上に接着される前に、その膜の裏側に接着剤が塗布される、請求項１または２に記載の基材から表面に描写物を転写する方法。
【請求項４】
請求項１に記載のステップ（ｖ）または請求項２に記載のステップ（ｉｖ）で得られる前記コーティング／膜が前記表面上に接着される前に、前記表面に沿って接着剤が塗布される、請求項１または２に記載の基材から表面に描写物を転写する方法。
【請求項５】
ステップ（ｉ）のようにして、剥離剤が塗布された第２の基板が得られ／作製され、前記第２の基材の前記剥離剤層上に接着剤が塗布され、請求項２に記載のステップ（ｉｉ）で得られたコーティング／膜が前記第２の基材上の前記接着剤の層上に転写され、その後、残りのステップ（ｉｉｉ）〜（ｖｉ）が続けて行われる、請求項２に記載の基材から表面に描写物を転写する方法。
【請求項６】
剥離剤がシリコーン剥離剤の群からから選択される、請求項１または２に記載の基材から表面に描写物を転写する方法。
【請求項７】
前記基材が内張り材料である、請求項１または２に記載の基材から表面に描写物を転写する方法。
【請求項８】
前記内張り材料が、スーパーカレンダークラフト（ＳＣＫ）紙、ポリコートクラフト紙、グラシン紙、クレイコートクラフト（ＣＣＫ）紙、マシンフィニッシュドクラフト（ＭＦＫ）紙またはマシングレーズド（ＭＧ）紙などの紙またはＢＯ−ＰＥＴフィルム（二軸延伸）、ポリコートＢＯ−ＰＥＴフィルム、ＢＯＰＰ（二軸延伸ＰＰフィルム）もしくは通常ＨＤＰＥ、ＬＤＰＥもしくはＰＰプラスチック樹脂から作製されるその他のポリオレフィンなどのプラスチックフィルムから選択される、請求項７に記載の基材から表面に描写物を転写する方法。
【請求項９】
ポリ酢酸ビニルの層が、
（ｉ）水が反応器中で７０℃〜９０℃で加熱される。ポリビニルアルコールが加えられ、ゆっくりと約１時間撹拌して、ポリビニルアルコールの溶液が作製される；
（ｉｉ）消泡剤が前述のポリビニルアルコール溶液に加えられ、前記混合物がゆっくりと撹拌される。その後、反応器が密閉される；
（ｉｉｉ）予め水に溶解された酸化剤が前述のステップ（ｉｉ）の混合物中に加えられ、前記混合物がゆっくりと攪拌される；
（ｉｖ）酢酸ビニルモノマーがステップ（ｉｉｉ）の前記混合物に１時間かけて加えられ、前記混合物が約１時間ゆっくりと攪拌され、同時に、温度が７０℃〜９０℃に維持される；
（ｖ）再度、水に溶解された前記酸化剤がステップ（ｉｖ）の混合物に加えられ、ステップ（ｉｉｉ）のようにゆっくりと攪拌され、その後、酢酸ビニルモノマーが上記混合物に１時間かけてゆっくりと添加される；
（ｖｉ）ステップ（ｖ）の前記プロセスを繰り返してもよい；
（ｖｉｉ）上記プロセス中、圧力は、ガスの凝縮および前記凝縮液の前記反応器への返送により制御される；
（ｖｉｉｉ）前記混合物がおよそ室温まで冷却される；および、
（ｉｘ）任意選択で、白色剤が上記混合物に加えられる；ステップにより調製される、請求項１または２に記載の基材から表面に描写物を転写する方法。
【請求項１０】
アクリルアミドおよびスチレンアセテートの混合物が、
（ｉ）アクリルアミドおよび水からなる溶液が容器に加えられ、７０℃〜９０℃で加熱され、同時にゆっくり撹拌される；
（ｉｉ）水に溶解した酸化剤が上記アクリルアミド溶液に加えられる；
（ｉｉｉ）スチレンアセテートモノマーがステップ（ｉｉ）の前記混合物に加えられる。前記混合物の温度は７０℃〜９０℃に維持される；
（ｉｖ）別の反応器で、水が７０℃〜９０℃に加熱され、ポリビニルアルコールが加えられ、１時間撹拌される；
（ｖ）消泡剤がステップ（ｉｖ）の混合物に加えられ、ゆっくりと約１時間撹拌される。その後、反応器が密閉される；
（ｖｉ）水に溶解した酸化剤がステップ（ｖ）の前記混合物にゆっくりと加えられ、撹拌される；
（ｖｉｉ）その後、ステップ（ｉｉｉ）のアクリルアミドおよびスチレンアセテートモノマー混合物および発泡剤およびステップ（ｖｉ）の酸化剤の混合物がゆっくりと混合され、１時間にわたり撹拌される；
（ｖｉｉｉ）ステップ（ｖｉｉ）の前記混合物が室温に冷却される；ステップにより調製される、請求項１または２に記載の基材から表面に描写物を転写する方法。
【請求項１１】
ステップ（ｉｉｉ）のアクリルアミドおよびスチレンアセテートの前記混合物中で、アクリルアミドが５５％〜６０％、スチレンアセテートが４０％〜４５％である、請求項１に記載の基材から表面に描写物を転写する方法。
【請求項１２】
ポリ酢酸ビニル、アクリルアミドおよびスチレンアセテートの前記混合物中で、ポリ酢酸ビニルが５０％〜６５％、アクリルアミドが２３％〜３２％、スチレンアセテートが１２％〜１８％である、請求項２に記載の基材から表面に描写物を転写する方法。
【請求項１３】
接着剤を含有または非含有の剥離剤の第１の層でコートされた基材；ポリ酢酸ビニルの第２の層；アクリルアミドおよびスチレンアセテートの混合物の第３の層であって、その上に転写される描写物を有する第３の層を含む、請求項１、３、４および６〜１１のいずれか１項に記載の方法により作製された表面に基材から描写物を転写するための装置。
【請求項１４】
接着剤を含有または非含有の剥離剤の第１の層でコートされた基材；ポリ酢酸ビニル、アクリルアミドおよびスチレンアセテートの混合物の第２の層であって、その上に転写される描写物を有する第２の層を含む、請求項２〜１０および１２のいずれか１項に記載の方法により作製された表面に、基材から描写物を転写するための装置。
【発明の詳細な説明】
【技術分野】
【０００１】
本発明は、記号または図形または絵画表現などの描写物を基材から表面に転写する方法および装置に関する。
【背景技術】
【０００２】
アクリル転写、キシレン転写、コーキング転写、熱転写、水圧転写、ペーパーイメージ転写、ファブリックイメージ転写、コンタクトペーパー転写、ワックスペーパー転写などの１つの表面から別の表面へ画像を転写するための画像転写技術が知られている。画像／描写物を１つの面から別の面へ転写するためのタイプの選択は通常、被転写物材料に依存する。画像／描写物の１つの面から別の面への転写に関する魅力的な特徴は、画像／描写物の転写後に達成された効果が、接着されただけの場合と対照的に、あたかも画像／描写物が表面上に印刷されたまたは描画されたもののようであることである。
【０００３】
特許文献１は、油絵またはその他の絵をそれらの一次フレキシブル支持体から任意の適切な表面へ塗布するプロセスを開示している。絵に使用される油絵の具は、特に、煮沸した亜麻仁油および鉛白を含む。描画される材料の一次表面は、澱粉糊などの接着剤の３つの逐次的塗膜でコートされる。３つの層が完全に乾燥された後で、８部の水に対し一部のゴムと亜麻仁の割合で水に溶解された、アラビアゴムおよび亜麻仁から構成される２つ以上の塗膜が塗布される。これらの２つの塗膜は、絵をキャンバスに接合するための一時的接着媒体を構成する。前述の層を乾燥後、キャンバス上の前記層の上面に配置されるモスリン布またはガーゼを使って、絵に沿った前記層を一次表面（キャンバス）から取り外す。その後、表面に絵を転写するために、絵の側をその表面に向けて、絵を含むモスリン／ガーゼを表面上に配置する。表面上へ絵をこのように配置することにより、接着剤の層を含む絵が表面に接着し、前記所望の表面への絵の転写を可能とする。所望の表面上への絵の転写後、絵の上のモスリン／ガーゼに沿って前記表面上に水を噴霧して、モスリン／ガーゼをそれ単独で脱落させる。前記プロセスは、一旦準備ができれば、アーティストが自分のスタジオで都合のよいときに描き、対象を所望の表面上に貼り付けることを可能にする。しかし、前記先行技術はいくつかの接着剤の塗膜の使用を含む。記載から明らかなように、水に溶解した澱粉糊およびアラビアゴムと亜麻仁の２つ以上の層からなる３つの層が一次表面、すなわち、キャンバス上に既に塗布されており、前述のプロセスは、被転写物の表面がか焼鉛白を含む油脂煮沸油でコートされることを必要とし、これは油を接着性にする。このような過剰な量の接着剤コーティングの使用は、被転写物の表面に損傷を与える。さらに、前記先行技術は、アーティストにより基材上に物理的に塗布／描画された対象の転写にのみ好適し、そのために、印刷された対象物への前述のプロセスの適用を除外する。
【０００４】
特許文献２は、カラー画像転写方法を開示し、この方法は、水溶性樹脂に一定期間接着性を付与する成分を含む水性のインク溶液を含む、インクジェット印刷機により表面上にコートされた水溶性樹脂を有する親水性の転写シート基材に、画像部分のベタ印刷を行うこと；熱接着性樹脂粉末をベタ印刷部分上にふりまき、それをそこに固定すると同時に、画像部分以外の部分からその粉末を除去すること；インクジェット印刷機を使って、ベタ印刷画像と位置を合わせてベタ印刷画像上に昇華インクを印刷すること；このように印刷された画像表面を被転写物品上に重ねあわせた後、それを加熱プレスすること；および転写シートに湿気を付与することにより転写シートを被転写物品から剥離すること、を含む。前記文献は、カラー画像転写方法をさらに請求しており、この方法は、昇華インクで印刷後、昇華インクをその上に付着した熱接着性樹脂粉末画像を有する転写シートが加熱された後に、昇華インクを発色させて、その後、画像表面を転写される物品の表面に重ねあわせて、加熱プレスして相互に結合させ、湿気を付与して転写シートを剥離する。本方法は、親水性の転写シート基材上に印刷するために、特殊印刷機および特殊な水性インク溶液（昇華インク）を必要とする。したがって、この方法は、印刷機、より具体的には、親水性の転写シート基材への印刷に適する仕様のタイプの印刷機の使用に依存する。さらに、この方法は、カラー画像と表面との結合のために、シートの加熱を必要とする。したがって、この方法は、その使用上制限がある。
【０００５】
特許文献３は、有機ポリマー樹脂および着色剤を含む負に帯電した水性ジェットインクが前記層上に噴射される印刷プロセスで使用するための中間体転写部材の疎水性の剥離層を扱うための方法を開示している。請求方法は、インクを噴射する前に、中間体転写部材と衝突時に広がって、インクの水性キャリアの表面張力の作用により数珠つなぎになる噴射インク滴の傾向を減らすことが想定される化学薬品の水性溶媒中の溶液または分散液と剥離層とを接触させることを含む。前記発明は、水性インクを使った間接デジタルインクジェット印刷のプロセスおよびシステムに関する。本方法はまた、疎水性の剥離紙に印刷するための、特殊な水性のインクを使用する適切な仕様の特殊な印刷機を必要とする。したがって、この方法も同様に、適用の範囲が大幅に制限される。
【０００６】
しかし、日々の生活のための、一貫した／共通の、経済性に優れ、適用が容易な、描写物を基材から任意の種類の表面に転写する方法および装置は、まだ十分に開発されていない。
【先行技術文献】
【特許文献】
【０００７】
【特許文献１】米国特許第８９１８８号明細書
【特許文献２】米国特許出願公開第２００４０２１８０２８号明細書
【特許文献３】国際公開第２０１３１３２３３９号
【発明の概要】
【発明が解決しようとする課題】
【０００８】
本発明の目的は、印刷機または特殊インクまたは加熱手段に依存しない、転写される画像／描写物または転写される画像／描写物の寸法に関する制限が何もない描写物を基材から表面に転写するための方法および装置を提供することにより、先行技術で知られている器具および方法の欠点／不足している点を克服することである。
【０００９】
本発明の別の目的は、描写物を基材から、金属でも非金属でもよく、均一でも不均一でもよい表面に転写する方法および装置を提供することである。本発明は任意の表面に描写物を転写するのに好適する。
【００１０】
本発明のさらに別の目的は、任意の寸法の描写物を基材から任意の表面に転写するための方法および装置を提供することである。
【００１１】
本発明のさらに別の目的は、描写物を刷る任意の手段を使用することができる、描写物を基材から表面に転写するための方法および装置を提供することである。
【００１２】
本発明のさらに別の目的は、描写物の任意の面への適用における柔軟性を損なうことなく、印刷／刷りの品質管理を維持することである。
【００１３】
本発明のさらに別の目的は、仕様が容易で経済性に優れる、描写物を基材から表面に転写する方法および装置を提供することである。
【課題を解決するための手段】
【００１４】
本発明は、基材から表面に描写物を転写する方法に関し、方法は次のステップを含む：
（ｉ）基材の片面に剥離剤を塗布し、それを乾燥するステップ；
（ｉｉ）前記基材上の前記剥離剤の前記層上にポリ酢酸ビニルを塗布し、それを乾燥するステップ；
（ｉｉｉ）前記基材上のポリ酢酸ビニルの層上にアクリルアミドおよびスチレンアセテートの混合物を塗布し、それを乾燥するステップ；
（ｉｖ）誰かまたは何かの記号または図形または絵画表現（描写物）をアクリルアミドおよびスチレンアセテートの層に刷るステップ；
（ｖ）前記基材から前記描写物を有するポリ酢酸ビニル、アクリルアミドおよびスチレンアセテートのコーティング／膜を分離するステップ；
（ｖｉ）上記ステップ（ｖ）で得られた前記分離されたコーティング／膜の裏側を前記表面に接着するステップ；
（ｖｉｉ）前記表面に接着した前記描写物を有する前記コーティング／膜上に水を塗布するステップ。
【００１５】
本発明はまた、基材から表面に描写物を転写する方法に関し、方法は次のステップを含む：
（ｉ）基材の片面に剥離剤を塗布し、それを乾燥するステップ；
（ｉｉ）基材上の剥離剤の前記層上にポリ酢酸ビニル、アクリルアミドおよびスチレンアセテートの混合物を塗布し、それを乾燥するステップ；
（ｉｉｉ）誰かまたは何かの記号または図形または絵画表現（描写物）をポリ酢酸ビニル、アクリルアミドおよびスチレンアセテートの混合物の層に刷るステップ；
（ｉｖ）前記基材から描写物を有するポリ酢酸ビニル、アクリルアミドおよびスチレンアセテートのコーティング／膜を分離するステップ；
（ｖ）上記ステップ（ｉｖ）で得られた前記分離されたコーティング／膜の裏側を前記表面に接着するステップ；
（ｖｉ）前記表面に接着した前記描写物を有する前記コーティング／膜上に水を塗布するステップ。
【００１６】
本発明はまた、描写物を基材から、上記方法により作製された表面に転写するための装置に関し、装置は、接着剤を含有または非含有の剥離剤の第１の層でコートされた基材；ポリ酢酸ビニルの第２の層；アクリルアミドおよびスチレンアセテートの混合物の第３の層であって、その上に転写される描写物を有する第３の層を含む。
【００１７】
本発明はまた、描写物を基材から、上記方法により作製された表面に転写するための装置にさらに関し、装置は、接着剤を含有または非含有の剥離剤の第１の層でコートされた基材；ポリ酢酸ビニル、アクリルアミドおよびスチレンアセテートの混合物の第２の層であって、その上に転写される描写物を有する第２の層を含む。
【００１８】
本発明は以降で添付図面を参照しながら説明される。図面では、同じ参照番号は同じ部品を表すために使用される。しかし、説明は本発明を例示するのみのものであり、本発明を制限するものでは全くないことを明確にしておく。
【図面の簡単な説明】
【００１９】
【図１】図１は、剥離剤、ポリ酢酸ビニルおよびアクリルアミドならびにスチレンアセテートの層からなる装置を示し、１は基材；２は剥離剤の層；３はポリ酢酸ビニルの層；および４はアクリルアミドおよびスチレンアセテートの層である。
【発明を実施するための形態】
【００２０】
次の説明および請求項で使用される用語および単語は、書誌的意味に制限されるものではなく、本発明の明確で、一貫した理解を可能にするために本発明者によって使用されたものに過ぎない。したがって、当業者なら本発明の例示的実施例の以下の詳細な説明は、単に例示的な目的のために提供されたものであって、添付の請求項とその等価物によって定められた本発明を制限するために提供されたものではないということが自明のはずである。
【００２１】
本発明による好ましい実施形態では、基材（１）は、内張り材料、典型的な例では、スーパーカレンダークラフト（ＳＣＫ）紙、ポリコートクラフト紙、グラシン紙、クレイコートクラフト（ＣＣＫ）紙、マシンフィニッシュドクラフト（ＭＦＫ）紙またはマシングレーズド（ＭＧ）紙などの紙もしくはＢＯ−ＰＥＴフィルム（二軸延伸）、ポリコートＢＯ−ＰＥＴフィルム、ＢＯＰＰ（二軸延伸ＰＰフィルム）もしくは通常ＨＤＰＥ、ＬＤＰＥもしくはＰＰプラスチック樹脂から作製されるその他のポリオレフィンなどのプラスチックフィルムである。
【００２２】
剥離剤の層（２）は、前記基材（１）の上に塗布される。前記剥離剤（２）はシリコーン剥離剤の群から選択することができる。剥離剤の層（２）の基材上への塗布後、この層は乾燥される。その後、以下で提供される実施例で示されるように調製された、特にポリ酢酸ビニル（３）からなる層が、基材（１）上の剥離剤の層（２）上に塗布される。前記ポリ酢酸ビニルの層（３）は、下塗りの形成に役立つ。基材上の剥離剤（２）の上にポリ酢酸ビニルの層（３）の塗布後、この層は乾燥される。前記ポリ酢酸ビニルの層（３）が完全に乾燥した後、本明細書の以下で提供される実施例で示されるように調製されるアクリルアミドおよびスチレンアセテートの混合物（４）からなる層が基材（１）上の前記ポリ酢酸ビニルの層（３）上に塗布される。アクリルアミドおよびスチレンアセテートの混合物からなる前記層（４）は、インク受容コートの役割をする。アクリルアミドおよびスチレンアセテートの前記層（４）の塗布後、この層も同様に乾燥される。ポリ酢酸ビニルおよびアクリルアミドおよびスチレンアセテートの層は、一緒にコーティング／膜を形成し、これは基材から分離することができる。前述の層（４）の乾燥後、印刷機または物理的描画／ペインティングにより表面に転写される描写物がアクリルアミドおよびスチレンアセテートの層（４）上に沿って基材上に刷られる。このように基材上に刷られた描写物はこの時点で転写の準備ができている。
【００２３】
本発明の別の実施形態では、ポリ酢酸ビニル、アクリルアミドおよびスチレンアセテートの混合物から構成される単層が基材（１）上の剥離剤層（２）の上に塗布される。ポリ酢酸ビニル、アクリルアミドおよびスチレンアセテートの前記混合物では、好ましくは、ポリ酢酸ビニルは、５０％〜６５％、アクリルアミドは２３％〜３２％およびスチレンアセテートは１２％〜１８％である。
【００２４】
本発明の別の実施形態では、アクリルアミドおよびスチレンアセテートの前記混合物では、アクリルアミドは５５％〜６０％およびスチレンアセテートは４０％〜４５％である。
【００２５】
本発明のさらに別の実施形態では、接着剤がコーティング／膜が基材から分離された後にその裏側上にまたは描写物が転写される表面上にまたはその両方に塗布される。
【００２６】
本発明のさらに別の実施形態では、接着剤は、第２基板の剥離剤の層上に塗布され；ポリ酢酸ビニル、アクリルアミドおよびスチレンアセテートのコーティング／膜が剥離剤の層を有する第１の基板から分離され、剥離剤層および接着剤層を有する前記第２基材上に転写され；その後描写物がその上に印刷／作製される。
【００２７】
基材上に刷られる描写物が表面に転写される前に、描写物が転写される表面がすべてのダストまたはその他の異物を除去するために清掃される。その後、前述のように基材上に形成された、前記描写物を有するポリ酢酸ビニル、アクリルアミドおよびスチレンアセテートのコーティング／膜は前記コーティング／膜の基材からの剥離により基材から分離される。描写物を有するコーティング／膜の基材からの分離後、このようにして得られた前記分離されたコーティング／膜の裏側は前記表面上に接着される。
【００２８】
描写物を有するコーティング／膜が表面に接着された後、表面上の前記コーティング／膜に沿って水が塗布される。水の塗布により、コーティング／膜中のポリ酢酸ビニルが活性化され、描写物を所望の表面の輪郭および境界に適合させ、それにより、それ自体を所望の表面に染みこませる／同化させる。
【００２９】
本発明の別の実施形態では、表面上に水の塗布後、描写物を有する前記表面を軽くたたくことにより、描写物と表面との間に形成された気泡または、もしあれば、間隙が除かれる。
【実施例】
【００３０】
基材上の剥離剤に沿ってコートされた化学層は、下記のように調製される：
ポリ酢酸ビニルからなる層は、下記のように調製される：
（ｉ）水が反応器中で７０℃〜９０℃で加熱される。ポリビニルアルコールが加えられ、ゆっくりと約１時間撹拌して、ポリビニルアルコールの溶液が作製される；
（ｉｉ）消泡剤が前述のポリビニルアルコール溶液に加えられ、混合物がゆっくりと撹拌される。その後、反応器が密閉される；
（ｉｉｉ）予め水に溶解された酸化剤が前述のステップ（ｉｉ）の混合物中に加えられ、混合物がゆっくりと攪拌される；
（ｉｖ）酢酸ビニルモノマーがステップ（ｉｉｉ）の混合物に１時間かけて加えられ、混合物が約１時間ゆっくりと攪拌され、同時に、温度が７０℃〜９０℃に維持される；
（ｖ）再度、水に溶解された酸化剤がステップ（ｉｖ）の混合物に加えられ、ステップ（ｉｉｉ）のようにゆっくりと攪拌され、その後、酢酸ビニルモノマーが上記混合物に１時間かけてゆっくりと添加される；
（ｖｉ）ステップ（ｖ）のプロセスを繰り返してもよい；
（ｖｉｉ）上記プロセス中、圧力は、ガスの凝縮および凝縮液の反応器への返送により制御される；
（ｖｉｉｉ）混合物がおよそ室温まで冷却される。
（ｉｘ）任意選択で、白色剤が上記混合物に加えられる。
【００３１】
アクリルアミドおよびスチレンアセテートからなる層は、下記のように調製される：
（ｉ）アクリルアミドおよび水からなる溶液が容器に加えられ、７０℃〜９０℃で加熱され、同時にゆっくり撹拌される；
（ｉｉ）水に溶解した酸化剤が上記アクリルアミド溶液に加えられる；
（ｉｉｉ）スチレンアセテートモノマーがステップ（ｉｉ）の混合物に加えられる。混合物の温度は７０℃〜９０℃に維持される；
（ｉｖ）別の反応器で、水が７０℃〜９０℃に加熱され、ポリビニルアルコールが加えられ、１時間撹拌される；
（ｖ）消泡剤がステップ（ｉｖ）の混合物に加えられ、ゆっくりと約１時間撹拌される。その後、反応器が密閉される；
（ｖｉ）水に溶解した酸化剤がステップ（ｖ）の混合物にゆっくりと加えられ、撹拌される；
（ｖｉｉ）その後、ステップ（ｉｉｉ）のアクリルアミドおよびスチレンアセテートモノマー混合物および発泡剤およびステップ（ｖｉ）の酸化剤の混合物がゆっくりと混合され、１時間にわたり撹拌される；
（ｖｉｉｉ）ステップ（ｖｉｉ）の混合物が室温に冷却される。
【００３２】
好ましい実施形態では、上記混合物中のアクリルアミドおよびスチレンアセテートの割合は、６０：４０〜５５：４５である。
【００３３】
本発明による別の実施形態では、白色のバックグラウンドが所望の場合には、白色剤、好ましくは二酸化チタンが混合物に混合される。したがって、別の顔料をトップコート化学薬品に添加して別の色にしてもよい。
【００３４】
別の実施形態では、ポリ酢酸ビニル、アクリルアミドおよびスチレンアセテートの単層を２つの別の層の代わりに使用することができ、この場合、好ましくは、ポリ酢酸ビニルは、５０％〜６５％、アクリルアミドは２３％〜３２％およびスチレンアセテートは１２％〜１８％である。
【００３５】
本発明の好ましい実施形態では、使用されるポリビニルアルコールはＧＨ−１７である。
【００３６】
別の好ましい実施形態では、消泡剤はオクチルアルコールである。
【００３７】
さらに別の好ましい実施形態では、酸化剤は過硫酸カリウムである。
【００３８】
利点:
１．本発明は多数の表面、例えば、特に、壁、層材、金属、タイル、ガラス、木材、石、みせのシャッター、床板、全てのタイプの布地、革、容器、おもちゃ、ガラス、金属、セメント、プラスチックおよびその他の均一なまたは不均一な表面上への描写物の適用に好適する。
２．本明細書で請求の装置は、全てのタイプの印刷、例えば、特に、スクリーン印刷、オフセット印刷、インクジェット印刷、デジタル印刷、レーザー印刷、フレキソ印刷、輪転グラビア印刷、ラテックス印刷、紫外線インクを使った印刷、光複写に好適する。
３．本明細書で請求の装置は、水系および溶剤系印刷に好適する。
４．本明細書で請求の装置はＰＶＣ不含である。
５．本明細書で請求の方法により転写される描写物は、任意の輪郭に適合させることができ、表面に染みこませる／同化させることができる。
６．本明細書で請求の方法により転写される描写物は、より長く持続する。
７．本明細書で請求の装置および方法は、種々の表面への、より大きな広告への適用に都合よく、迅速に使用することができる。
８．本装置および方法は加熱を必要としない。
９．本装置および方法は、その適用において、経済性に優れ、使用が容易で、時間が節約される。
【００３９】
本発明の多くの機構および利点は、詳細な明細書から明らかであり、したがって、本発明の真の趣旨および範囲に入る本発明の全てのこのような特徴および利点を包含することが添付請求項により意図されている。さらに、当業者には多くの修正および変形が容易に思いつくと思われるので、示され、説明された正確な調製法および用途に本発明を限定することは望ましくなく、したがって、全ての適切な修正物および等価物は、本発明の範囲に入ると主張することができる。
【図１】
2017524552.tif 000002
【手続補正書】
【提出日】平成28年10月18日(2016.10.18)
【手続補正１】
【補正対象書類名】明細書
【補正対象項目名】全文
【補正方法】変更
【補正の内容】
【発明の詳細な説明】
【技術分野】
【０００１】
本発明は、記号または図形または絵画表現などの描写物を基材から表面に転写する方法および装置に関する。
【背景技術】
【０００２】
アクリル転写、キシレン転写、コーキング転写、熱転写、水圧転写、ペーパーイメージ転写、ファブリックイメージ転写、コンタクトペーパー転写、ワックスペーパー転写などの１つの表面から別の表面へ画像を転写するための画像転写技術が知られている。画像／描写物を１つの面から別の面へ転写するためのタイプの選択は通常、被転写物材料に依存する。画像／描写物の１つの面から別の面への転写に関する魅力的な特徴は、画像／描写物の転写後に達成された効果が、接着されただけの場合と対照的に、あたかも画像／描写物が表面上に印刷されたまたは描画されたもののようであることである。
【０００３】
特許文献１は、油絵またはその他の絵をそれらの一次フレキシブル支持体から任意の適切な表面へ塗布するプロセスを開示している。絵に使用される油絵の具は、特に、煮沸した亜麻仁油および鉛白を含む。描画される材料の一次表面は、澱粉糊などの接着剤の３つの逐次的塗膜でコートされる。３つの層が完全に乾燥された後で、８部の水に対し一部のゴムと亜麻仁の割合で水に溶解された、アラビアゴムおよび亜麻仁から構成される２つ以上の塗膜が塗布される。これらの２つの塗膜は、絵をキャンバスに接合するための一時的接着媒体を構成する。前述の層を乾燥後、キャンバス上の前記層の上面に配置されるモスリン布またはガーゼを使って、絵に沿った前記層を一次表面（キャンバス）から取り外す。その後、表面に絵を転写するために、絵の側をその表面に向けて、絵を含むモスリン／ガーゼを表面上に配置する。表面上へ絵をこのように配置することにより、接着剤の層を含む絵が表面に接着し、前記所望の表面への絵の転写を可能とする。所望の表面上への絵の転写後、絵の上のモスリン／ガーゼに沿って前記表面上に水を噴霧して、モスリン／ガーゼをそれ単独で脱落させる。前記プロセスは、一旦準備ができれば、アーティストが自分のスタジオで都合のよいときに描き、対象を所望の表面上に貼り付けることを可能にする。しかし、前記先行技術はいくつかの接着剤の塗膜の使用を含む。記載から明らかなように、水に溶解した澱粉糊およびアラビアゴムと亜麻仁の２つ以上の層からなる３つの層が一次表面、すなわち、キャンバス上に既に塗布されており、前述のプロセスは、被転写物の表面がか焼鉛白を含む油脂煮沸油でコートされることを必要とし、これは油を接着性にする。このような過剰な量の接着剤コーティングの使用は、被転写物の表面に損傷を与える。さらに、前記先行技術は、アーティストにより基材上に物理的に塗布／描画された対象の転写にのみ好適し、そのために、印刷された対象物への前述のプロセスの適用を除外する。
【０００４】
特許文献２は、カラー画像転写方法を開示し、この方法は、水溶性樹脂に一定期間接着性を付与する成分を含む水性のインク溶液を含む、インクジェット印刷機により表面上にコートされた水溶性樹脂を有する親水性の転写シート基材に、画像部分のベタ印刷を行うこと；熱接着性樹脂粉末をベタ印刷部分上にふりまき、それをそこに固定すると同時に、画像部分以外の部分からその粉末を除去すること；インクジェット印刷機を使って、ベタ印刷画像と位置を合わせてベタ印刷画像上に昇華インクを印刷すること；このように印刷された画像表面を被転写物品上に重ねあわせた後、それを加熱プレスすること；および転写シートに湿気を付与することにより転写シートを被転写物品から剥離すること、を含む。前記文献は、カラー画像転写方法をさらに請求しており、この方法は、昇華インクで印刷後、昇華インクをその上に付着した熱接着性樹脂粉末画像を有する転写シートが加熱された後に、昇華インクを発色させて、その後、画像表面を転写される物品の表面に重ねあわせて、加熱プレスして相互に結合させ、湿気を付与して転写シートを剥離する。本方法は、親水性の転写シート基材上に印刷するために、特殊印刷機および特殊な水性インク溶液（昇華インク）を必要とする。したがって、この方法は、印刷機、より具体的には、親水性の転写シート基材への印刷に適する仕様のタイプの印刷機の使用に依存する。さらに、この方法は、カラー画像と表面との結合のために、シートの加熱を必要とする。したがって、この方法は、その使用上制限がある。
【０００５】
特許文献３は、有機ポリマー樹脂および着色剤を含む負に帯電した水性ジェットインクが前記層上に噴射される印刷プロセスで使用するための中間体転写部材の疎水性の剥離層を扱うための方法を開示している。請求方法は、インクを噴射する前に、中間体転写部材と衝突時に広がって、インクの水性キャリアの表面張力の作用により数珠つなぎになる噴射インク滴の傾向を減らすことが想定される化学薬品の水性溶媒中の溶液または分散液と剥離層とを接触させることを含む。前記発明は、水性インクを使った間接デジタルインクジェット印刷のプロセスおよびシステムに関する。本方法はまた、疎水性の剥離紙に印刷するための、特殊な水性のインクを使用する適切な仕様の特殊な印刷機を必要とする。したがって、この方法も同様に、適用の範囲が大幅に制限される。
【０００６】
特許文献４は、中間転写記録媒体を使って対象物上に画像を形成するステップ；およびその画像上に保護層を形成するステップを含む方法において使用する中間転写記録媒体を開示している。中間転写記録媒体は、樹脂層を備えたシート基材；および受容層を備えた透明シートを含み、受容層を備えた前記透明シートは樹脂層を備えたシート基材の上面に配置され、それにより、樹脂層は受容層から離れた側が透明シートに面し、前記樹脂層は受容層を備えた透明シートを対象物に転写するために透明シートから分離可能であり、透明シート部は特殊形状でハーフカットされた受容層を含む。シート基材上に設けられた前記樹脂層は主としてヒドロシリル化タイプシリコーン感圧性接着剤から構成される。前記透明シートは樹脂層に面する側に、前記透明シートの前記樹脂層からの分離を容易にするために剥離処理を行うことができる。画像は、従来の昇華熱転写法またはホットメルト熱転写法により中間転写記録媒体上に形成することができる。熱転写シートは別に提供され、それを使って熱転写画像が中間転写記録媒体中の受容層上に形成される。画像をその上に形成した受容層は対象物の上面に配置され、アセンブリが熱と共に加圧され、受容層を備えた透明シートが対象物上に転写される。熱転写印刷機のシートフィードの際の搬送性改善の観点から、適切なすべり層をシート基材の樹脂層から離れた側に設けることができる。中間転写記録媒体は識別記号を備える。識別記号は受容層のハーフカット部を検出する。上記方法で使われるインクは染料系インクである。したがって、前述の文献で開示の方法で形成された画像が太陽光に暴露されると、インクは簡単に摩耗するであろう。さらに、対象物上への画像の再転写はこのような再転写後、画像に定着特性（この特性がないと、このように再転写された画像は容易に損傷を受けやすい）を生じさせるために、積層される必要がある。画像が中間転写記録媒体から再転写される対象物は、普通紙、上質紙、トレーシングペーパーおよびプラスチックフィルムである。したがって、上記発明によりこのように形成された画像が再転写される対象物は、紙およびプラスチックに限定される。上記発明によりこのように形成された画像は、粗い、不均一なまたは金属の表面上に再転写するためには好適しないであろう。さらに、画像が再転写される対象物の形状は、名刺、郵便はがき、パスポート便箋、レポートパッド、ノート、カタログ、コップおよびケースなどであろう。したがって、このようにして上記特許により形成された画像および請求された転写は、このように形成された画像のあらゆるサイズの対象物上への再転写には適切ではなく、それにより、画像を再転写することができる対象物のサイズが制限される。受容層上への画像の形成は、熱転写法によってのみ達成され、これは、この方法の範囲をさらに限定する。受容層を含む転写シート部は、画像が選択されたハーフカット領域上にのみ印刷され、このように形成された前記画像のみが対象物上に再転写されることを補償するために、必然的にハーフカットを受ける。上記文献で請求された中間転写記録媒体および前記中間転写記録媒体により画像を対象物に転写する方法は、したがって、複雑なステップを伴い、上記文献で開示の発明に専用の使用に適した特殊な準備を必要とし、また、その適用の範囲が制限される。
【０００７】
特許文献５は、感光性組成物を有する画像形成材料を露光し、発色させることにより画像部分を形成し、画像部分のみを、露光された画像受容材料の非画像部分を有する画像受容材料上に転写することを含む画像形成方法を開示している。画像形成材料は、支持体；前記支持体上に設けられたエチレン−酢酸ビニルコポリマーからなる剥離層；および前記剥離層上に設けられた感光性層を含み、前記感光性層は前記露光ステップに対応するイメージ通りの部分を形成し、前記感光性層は、着色剤、感光性ｏ−キノンジアジド化合物または光酸生成剤および酸で分解可能な結合を有する化合物の両方を含む組成物、および（ａ）式ＲＣＣＯＣＨ＝ＣＨ２（Ｒは１〜１７炭素原子を有するアルキルである）で表される第１のモノマーのホモポリマー、または（ｂ）前記第１のモノマーと第２のモノマーを含むコポリマーであるポリマー化合物を含む。使用されるコポリマーは、酢酸ビニル−エチレン；酢酸ビニル−スチレン；酢酸ビニル−プロピオン酸ビニル、ビニルプロピオネート；または酢酸ビニル−バーサチック酸ビニルであってよい。着色画像形成材料の着色感光性層では、染料および顔料が着色剤として添加される。スルホン酸、炭酸、アミンなどの不溶性塩を有する顔料の使用が好ましい。画像形成材料は通常、色分解マスクを通して画像通りに露光後に発色し、画像を形成する。この時点で、支持体上に得られた画像から、画像部分のみが直接に画像受容材料上に転写され、積層される。このような画像は、レーザー印刷機によって画像受容材料上に転写することができる。さらに、形成された画像およびその転写方法は、大きなおよび／または不均一なまたは金属の表面上への転写には適さない。上記文献でこのように請求された発明は、紙またはプラスチックの使用に限定される。上記文献で開示された画像形成および転写方法はまた、複雑なステップを伴い、感光性組成物を有する画像形成材料の使用に適する特殊な準備を必要とし、その適用範囲がさらに制限される。
【０００８】
特許文献６は、多孔性表面を有する紙シートベース、プラスチックフィルムシートおよび前記プラスチックフィルムに塗布された画像を含む転写について開示している。前記プラスチックフィルムは予め形成され、多孔性表面によく接着し、そのテクスチャを採り入れるがそれに侵入はしないように、中間層を設けずに直接前記多孔性表面に適用される。紙ベースとプラスチックフィルムとの間に剥離層は挟入されず、また、剥離剤を紙中またはプラスチックフィルム中に入れる必要も全くない。理由は、紙ベースとプラスチックフィルムとの間の接着は水により剥離されるためである。紙ベースの画像は、紙を完全に除去して、支持体シートのプラスチックフィルム上に逆転して見える被覆画像を残すことができるように、紙を柔らかくするために水で処理される。画像を転写するために使用される転写紙は、多孔性で水吸収性である必要がある。滑らかな、艶付けされた表面を有する紙は望ましくない。さらに、転写が、不明瞭な／暗い表面に適用され、印刷インクが透明である場合、反転イメージ上に白色層を塗布する必要が生じるであろう。さらに、小さいサイズの画像のみが、前述の方法により転写可能であり、また、このように形成される転写は、注意して取り扱わないと、亀裂が入る／破壊する可能性があるために、上記文献で開示のように画像を表面上に転写するためには、高度な熟練した仕事が要求される。したがって、上記文献で開示されている発明はまた、その適用の範囲が制限される。
【０００９】
しかし、日々の生活のための、一貫した／共通の、経済性に優れ、適用が容易な、描写物を基材から任意の種類の表面に転写する方法および装置は、まだ十分に開発されていない。
【先行技術文献】
【特許文献】
【００１０】
【特許文献１】米国特許第８９１８８号明細書
【特許文献２】米国特許出願公開第２００４０２１８０２８号明細書
【特許文献３】国際公開第２０１３１３２３３９号
【特許文献４】米国特許出願公開第２００２００６１４５１Ａ１号明細書
【特許文献５】米国特許第４９８５３３７号明細書
【特許文献６】米国特許第５０９８７７２号明細書
【発明の概要】
【発明が解決しようとする課題】
【００１１】
本発明の目的は、印刷機または特殊インクまたは加熱手段に依存しない、転写される画像／描写物または転写される画像／描写物の寸法に関する制限が何もない描写物を基材から表面に転写するための方法および装置を提供することにより、先行技術で知られている器具および方法の欠点／不足している点を克服することである。
【００１２】
本発明の別の目的は、描写物を基材から、金属でも非金属でもよく、均一でも不均一でもよい表面に転写する方法および装置を提供することである。本発明は任意の表面に描写物を転写するのに好適する。
【００１３】
本発明のさらに別の目的は、任意の寸法の描写物を基材から任意の表面に転写するための方法および装置を提供することである。
【００１４】
本発明のさらに別の目的は、描写物を刷る任意の手段を使用することができる、描写物を基材から表面に転写するための方法および装置を提供することである。
【００１５】
本発明のさらに別の目的は、描写物の任意の面への適用における柔軟性を損なうことなく、印刷／刷りの品質管理を維持することである。
【００１６】
本発明のさらに別の目的は、仕様が容易で経済性に優れる、描写物を基材から表面に転写する方法および装置を提供することである。
【課題を解決するための手段】
【００１７】
本発明は、基材から表面に描写物を転写する方法に関し、方法は次のステップを含む：
（ｉ）基材の片面に剥離剤を塗布し、それを乾燥するステップ；
（ｉｉ）前記基材上の前記剥離剤の前記層上にポリ酢酸ビニルを塗布し、それを乾燥するステップ；
（ｉｉｉ）前記基材上のポリ酢酸ビニルの層上にアクリルアミドおよびスチレンアセテートの混合物を塗布し、それを乾燥するステップ；
（ｉｖ）誰かまたは何かの記号または図形または絵画表現（描写物）をアクリルアミドおよびスチレンアセテートの層に刷るステップ；
（ｖ）前記基材から前記描写物を有するポリ酢酸ビニル、アクリルアミドおよびスチレンアセテートのコーティング／膜を分離するステップ；
（ｖｉ）上記ステップ（ｖ）で得られた前記分離されたコーティング／膜の裏側を前記表面に接着するステップ；
（ｖｉｉ）前記表面に接着した前記描写物を有する前記コーティング／膜上に水を塗布するステップ。
【００１８】
本発明はまた、基材から表面に描写物を転写する方法に関し、方法は次のステップを含む：
（ｉ）基材の片面に剥離剤を塗布し、それを乾燥するステップ；
（ｉｉ）基材上の剥離剤の前記層上にポリ酢酸ビニル、アクリルアミドおよびスチレンアセテートの混合物を塗布し、それを乾燥するステップ；
（ｉｉｉ）誰かまたは何かの記号または図形または絵画表現（描写物）をポリ酢酸ビニル、アクリルアミドおよびスチレンアセテートの混合物の層に刷るステップ；
（ｉｖ）前記基材から描写物を有するポリ酢酸ビニル、アクリルアミドおよびスチレンアセテートのコーティング／膜を分離するステップ；
（ｖ）上記ステップ（ｉｖ）で得られた前記分離されたコーティング／膜の裏側を前記表面に接着するステップ；
（ｖｉ）前記表面に接着した前記描写物を有する前記コーティング／膜上に水を塗布するステップ。
【００１９】
本発明はまた、描写物を基材から、上記方法により作製された表面に転写するための装置に関し、装置は、接着剤を含有または非含有の剥離剤の第１の層でコートされた基材；ポリ酢酸ビニルの第２の層；アクリルアミドおよびスチレンアセテートの混合物の第３の層であって、その上に転写される描写物を有する第３の層を含む。
【００２０】
本発明はまた、描写物を基材から、上記方法により作製された表面に転写するための装置にさらに関し、装置は、接着剤を含有または非含有の剥離剤の第１の層でコートされた基材；ポリ酢酸ビニル、アクリルアミドおよびスチレンアセテートの混合物の第２の層であって、その上に転写される描写物を有する第２の層を含む。
【００２１】
本発明は以降で添付図面を参照しながら説明される。図面では、同じ参照番号は同じ部品を表すために使用される。しかし、説明は本発明を例示するのみのものであり、本発明を制限するものでは全くないことを明確にしておく。
【図面の簡単な説明】
【００２２】
【図１】図１は、剥離剤、ポリ酢酸ビニルおよびアクリルアミドならびにスチレンアセテートの層からなる装置を示し、１は基材；２は剥離剤の層；３はポリ酢酸ビニルの層；および４はアクリルアミドおよびスチレンアセテートの層である。
【発明を実施するための形態】
【００２３】
次の説明および請求項で使用される用語および単語は、書誌的意味に制限されるものではなく、本発明の明確で、一貫した理解を可能にするために本発明者によって使用されたものに過ぎない。したがって、当業者なら本発明の例示的実施例の以下の詳細な説明は、単に例示的な目的のために提供されたものであって、添付の請求項とその等価物によって定められた本発明を制限するために提供されたものではないということが自明のはずである。
【００２４】
本発明による好ましい実施形態では、基材（１）は、内張り材料、典型的な例では、スーパーカレンダークラフト（ＳＣＫ）紙、ポリコートクラフト紙、グラシン紙、クレイコートクラフト（ＣＣＫ）紙、マシンフィニッシュドクラフト（ＭＦＫ）紙またはマシングレーズド（ＭＧ）紙などの紙もしくはＢＯ−ＰＥＴフィルム（二軸延伸）、ポリコートＢＯ−ＰＥＴフィルム、ＢＯＰＰ（二軸延伸ＰＰフィルム）もしくは通常ＨＤＰＥ、ＬＤＰＥもしくはＰＰプラスチック樹脂から作製されるその他のポリオレフィンなどのプラスチックフィルムである。
【００２５】
剥離剤の層（２）は、前記基材（１）の上に塗布される。前記剥離剤（２）はシリコーン剥離剤の群から選択することができる。剥離剤の層（２）の基材上への塗布後、この層は乾燥される。その後、以下で提供される実施例で示されるように調製された、特にポリ酢酸ビニル（３）からなる層が、基材（１）上の剥離剤の層（２）上に塗布される。前記ポリ酢酸ビニルの層（３）は、下塗りの形成に役立つ。基材上の剥離剤（２）の上にポリ酢酸ビニルの層（３）の塗布後、この層は乾燥される。前記ポリ酢酸ビニルの層（３）が完全に乾燥した後、本明細書の以下で提供される実施例で示されるように調製されるアクリルアミドおよびスチレンアセテートの混合物（４）からなる層が基材（１）上の前記ポリ酢酸ビニルの層（３）上に塗布される。アクリルアミドおよびスチレンアセテートの混合物からなる前記層（４）は、インク受容コートの役割をする。アクリルアミドおよびスチレンアセテートの前記層（４）の塗布後、この層も同様に乾燥される。ポリ酢酸ビニルおよびアクリルアミドおよびスチレンアセテートの層は、一緒にコーティング／膜を形成し、これは基材から分離することができる。前述の層（４）の乾燥後、印刷機または物理的描画／ペインティングにより表面に転写される描写物がアクリルアミドおよびスチレンアセテートの層（４）上に沿って基材上に刷られる。このように基材上に刷られた描写物はこの時点で転写の準備ができている。
【００２６】
本発明の別の実施形態では、ポリ酢酸ビニル、アクリルアミドおよびスチレンアセテートの混合物から構成される単層が基材（１）上の剥離剤層（２）の上に塗布される。ポリ酢酸ビニル、アクリルアミドおよびスチレンアセテートの前記混合物では、好ましくは、ポリ酢酸ビニルは、５０％〜６５％、アクリルアミドは２３％〜３２％およびスチレンアセテートは１２％〜１８％である。
【００２７】
本発明の別の実施形態では、アクリルアミドおよびスチレンアセテートの前記混合物では、アクリルアミドは５５％〜６０％およびスチレンアセテートは４０％〜４５％である。
【００２８】
本発明のさらに別の実施形態では、接着剤がコーティング／膜が基材から分離された後にその裏側上にまたは描写物が転写される表面上にまたはその両方に塗布される。
【００２９】
本発明のさらに別の実施形態では、接着剤は、第２基板の剥離剤の層上に塗布され；ポリ酢酸ビニル、アクリルアミドおよびスチレンアセテートのコーティング／膜が剥離剤の層を有する第１の基板から分離され、剥離剤層および接着剤層を有する前記第２基材上に転写され；その後描写物がその上に印刷／作製される。
【００３０】
基材上に刷られる描写物が表面に転写される前に、描写物が転写される表面がすべてのダストまたはその他の異物を除去するために清掃される。その後、前述のように基材上に形成された、前記描写物を有するポリ酢酸ビニル、アクリルアミドおよびスチレンアセテートのコーティング／膜は前記コーティング／膜の基材からの剥離により基材から分離される。描写物を有するコーティング／膜の基材からの分離後、このようにして得られた前記分離されたコーティング／膜の裏側は前記表面上に接着される。
【００３１】
描写物を有するコーティング／膜が表面に接着された後、表面上の前記コーティング／膜に沿って水が塗布される。水の塗布により、コーティング／膜中のポリ酢酸ビニルが活性化され、描写物を所望の表面の輪郭および境界に適合させ、それにより、それ自体を所望の表面に染みこませる／同化させる。
【００３２】
本発明の別の実施形態では、表面上に水の塗布後、描写物を有する前記表面を軽くたたくことにより、描写物と表面との間に形成された気泡または、もしあれば、間隙が除かれる。
【実施例】
【００３３】
基材上の剥離剤に沿ってコートされた化学層は、下記のように調製される：
ポリ酢酸ビニルからなる層は、下記のように調製される：
（ｉ）水が反応器中で７０℃〜９０℃で加熱される。ポリビニルアルコールが加えられ、ゆっくりと約１時間撹拌して、ポリビニルアルコールの溶液が作製される；
（ｉｉ）消泡剤が前述のポリビニルアルコール溶液に加えられ、混合物がゆっくりと撹拌される。その後、反応器が密閉される；
（ｉｉｉ）予め水に溶解された酸化剤が前述のステップ（ｉｉ）の混合物中に加えられ、混合物がゆっくりと攪拌される；
（ｉｖ）酢酸ビニルモノマーがステップ（ｉｉｉ）の混合物に１時間かけて加えられ、混合物が約１時間ゆっくりと攪拌され、同時に、温度が７０℃〜９０℃に維持される；
（ｖ）再度、水に溶解された酸化剤がステップ（ｉｖ）の混合物に加えられ、ステップ（ｉｉｉ）のようにゆっくりと攪拌され、その後、酢酸ビニルモノマーが上記混合物に１時間かけてゆっくりと添加される；
（ｖｉ）ステップ（ｖ）のプロセスを繰り返してもよい；
（ｖｉｉ）上記プロセス中、圧力は、ガスの凝縮および凝縮液の反応器への返送により制御される；
（ｖｉｉｉ）混合物がおよそ室温まで冷却される。
（ｉｘ）任意選択で、白色剤が上記混合物に加えられる。
【００３４】
アクリルアミドおよびスチレンアセテートからなる層は、下記のように調製される：
（ｉ）アクリルアミドおよび水からなる溶液が容器に加えられ、７０℃〜９０℃で加熱され、同時にゆっくり撹拌される；
（ｉｉ）水に溶解した酸化剤が上記アクリルアミド溶液に加えられる；
（ｉｉｉ）スチレンアセテートモノマーがステップ（ｉｉ）の混合物に加えられる。混合物の温度は７０℃〜９０℃に維持される；
（ｉｖ）別の反応器で、水が７０℃〜９０℃に加熱され、ポリビニルアルコールが加えられ、１時間撹拌される；
（ｖ）消泡剤がステップ（ｉｖ）の混合物に加えられ、ゆっくりと約１時間撹拌される。その後、反応器が密閉される；
（ｖｉ）水に溶解した酸化剤がステップ（ｖ）の混合物にゆっくりと加えられ、撹拌される；
（ｖｉｉ）その後、ステップ（ｉｉｉ）のアクリルアミドおよびスチレンアセテートモノマー混合物および発泡剤およびステップ（ｖｉ）の酸化剤の混合物がゆっくりと混合され、１時間にわたり撹拌される；
（ｖｉｉｉ）ステップ（ｖｉｉ）の混合物が室温に冷却される。
【００３５】
好ましい実施形態では、上記混合物中のアクリルアミドおよびスチレンアセテートの割合は、６０：４０〜５５：４５である。
【００３６】
本発明による別の実施形態では、白色のバックグラウンドが所望の場合には、白色剤、好ましくは二酸化チタンが混合物に混合される。したがって、別の顔料をトップコート化学薬品に添加して別の色にしてもよい。
【００３７】
別の実施形態では、ポリ酢酸ビニル、アクリルアミドおよびスチレンアセテートの単層を２つの別の層の代わりに使用することができ、この場合、好ましくは、ポリ酢酸ビニルは、５０％〜６５％、アクリルアミドは２３％〜３２％およびスチレンアセテートは１２％〜１８％である。
【００３８】
本発明の好ましい実施形態では、使用されるポリビニルアルコールはＧＨ−１７である。
【００３９】
別の好ましい実施形態では、消泡剤はオクチルアルコールである。
【００４０】
さらに別の好ましい実施形態では、酸化剤は過硫酸カリウムである。
【００４１】
利点:
１．本発明は多数の表面、例えば、特に、壁、層材、金属、タイル、ガラス、木材、石、みせのシャッター、床板、全てのタイプの布地、革、容器、おもちゃ、ガラス、金属、セメント、プラスチックおよびその他の均一なまたは不均一な表面上への描写物の適用に好適する。
２．本明細書で請求の装置は、全てのタイプの印刷、例えば、特に、スクリーン印刷、オフセット印刷、インクジェット印刷、デジタル印刷、レーザー印刷、フレキソ印刷、輪転グラビア印刷、ラテックス印刷、紫外線インクを使った印刷、光複写に好適する。
３．本明細書で請求の装置は、水系および溶剤系印刷に好適する。
４．本明細書で請求の装置はＰＶＣ不含である。
５．本明細書で請求の方法により転写される描写物は、任意の輪郭に適合させることができ、表面に染みこませる／同化させることができる。
６．本明細書で請求の方法により転写される描写物は、より長く持続する。
７．本明細書で請求の装置および方法は、種々の表面への、より大きな広告への適用に都合よく、迅速に使用することができる。
８．本装置および方法は加熱を必要としない。
９．本装置および方法は、その適用において、経済性に優れ、使用が容易で、時間が節約される。
【００４２】
本発明の多くの機構および利点は、詳細な明細書から明らかであり、したがって、本発明の真の趣旨および範囲に入る本発明の全てのこのような特徴および利点を包含することが添付請求項により意図されている。さらに、当業者には多くの修正および変形が容易に思いつくと思われるので、示され、説明された正確な調製法および用途に本発明を限定することは望ましくなく、したがって、全ての適切な修正物および等価物は、本発明の範囲に入ると主張することができる。
【手続補正２】
【補正対象書類名】特許請求の範囲
【補正対象項目名】全文
【補正方法】変更
【補正の内容】
【特許請求の範囲】
【請求項１】
基材から表面に描写物を転写する方法であって、
（ｉ）前記基材の片面に剥離剤を塗布し、それを乾燥するステップ；
（ｉｉ）前記基材上の前記剥離剤の前記層上にポリ酢酸ビニルを塗布し、それを乾燥するステップ；
（ｉｉｉ）前記基材上の前記ポリ酢酸ビニルの層上にアクリルアミドおよびスチレンアセテートの混合物を塗布し、それを乾燥するステップ；
（ｉｖ）誰かまたは何かの記号または図形または絵画表現（描写物）をアクリルアミドおよびスチレンアセテートの前記層に刷るステップ；
（ｖ）前記基材から前記描写物を有するポリ酢酸ビニル、アクリルアミドおよびスチレンアセテートの前記コーティング／膜を分離するステップ；
（ｖｉ）上記ステップ（ｖ）で得られた前記分離されたコーティング／膜の裏側を前記表面に接着するステップ；
（ｖｉｉ）前記表面に接着した前記描写物を有する前記コーティング／膜上に水を塗布するステップを含む、基材から表面に描写物を転写する方法。
【請求項２】
基材から表面に描写物を転写する方法であって、
（ｉ）前記基材の片面に剥離剤を塗布し、それを乾燥するステップ；
（ｉｉ）前記基材上の前記剥離剤の前記層上にポリ酢酸ビニル、アクリルアミドおよびスチレンアセテートの混合物を塗布し、それを乾燥するステップ；
（ｉｉｉ）誰かまたは何かの記号または図形または絵画表現（描写物）をポリ酢酸ビニル、アクリルアミドおよびスチレンアセテートの混合物の前記層に刷るステップ；
（ｉｖ）前記基材から前記描写物を有するポリ酢酸ビニル、アクリルアミドおよびスチレンアセテートの前記コーティング／膜を分離するステップ；
（ｖ）上記ステップ（ｉｖ）で得られた前記分離されたコーティング／膜の裏側を前記表面に接着するステップ；
（ｖｉ）前記表面に接着した前記描写物を有する前記コーティング／膜上に水を塗布するステップを含む、基材から表面に描写物を転写する方法。
【請求項３】
前記コーティング／膜の裏側を前記表面上に接着する前に、請求項１に記載のステップ（ｖ）で得られる前記コーティング／膜の裏側上に接着剤が塗布される、または請求項１に記載のステップ（ｖ）で得られる前記コーティング／膜を前記表面上に接着する前に、前記表面上に接着剤が塗布される、請求項１に記載の基材から表面に描写物を転写する方法。
【請求項４】
前記コーティング／膜の裏側を前記表面上に接着する前に、請求項２に記載のステップ（ｖ）で得られる前記コーティング／膜の裏側上に接着剤が塗布される、または請求項２に記載のステップ（ｉｖ）で得られる前記コーティング／膜を前記表面上に接着する前に前記表面上に接着剤が塗布される、請求項２に記載の基材から表面に描写物を転写する方法。
【請求項５】
ステップ（ｉ）のようにして、剥離剤が塗布された第２の基板が得られ／作製され、前記第２の基材の前記剥離剤層上に接着剤が塗布され、請求項２に記載のステップ（ｉｉ）で得られたコーティング／膜が前記第２の基材上の前記接着剤の層上に転写され、その後、残りのステップ（ｉｉｉ）〜（ｖｉ）が続けて行われる、請求項２に記載の基材から表面に描写物を転写する方法。
【請求項６】
剥離剤がシリコーン剥離剤の群から選択される、請求項１に記載の基材から表面に描写物を転写する方法。
【請求項７】
剥離剤がシリコーン剥離剤の群から選択される、請求項２に記載の基材から表面に描写物を転写する方法。
【請求項８】
前記基材が、スーパーカレンダークラフト（ＳＣＫ）紙、ポリコートクラフト紙、グラシン紙、クレイコートクラフト（ＣＣＫ）紙、マシンフィニッシュドクラフト（ＭＦＫ）紙またはマシングレーズド（ＭＧ）紙などの紙またはＢＯ−ＰＥＴフィルム（二軸延伸）、ポリコートＢＯ−ＰＥＴフィルム、ＢＯＰＰ（二軸延伸ＰＰフィルム）もしくは通常ＨＤＰＥ、ＬＤＰＥもしくはＰＰプラスチック樹脂から作製されるその他のポリオレフィンなどのプラスチックフィルムから選択される内張り材料である、請求項１に記載の基材から表面に描写物を転写する方法。
【請求項９】
前記基材が、スーパーカレンダークラフト（ＳＣＫ）紙、ポリコートクラフト紙、グラシン紙、クレイコートクラフト（ＣＣＫ）紙、マシンフィニッシュドクラフト（ＭＦＫ）紙またはマシングレーズド（ＭＧ）紙などの紙またはＢＯ−ＰＥＴフィルム（二軸延伸）、ポリコートＢＯ−ＰＥＴフィルム、ＢＯＰＰ（二軸延伸ＰＰフィルム）もしくは通常ＨＤＰＥ、ＬＤＰＥもしくはＰＰプラスチック樹脂から作製されるその他のポリオレフィンなどのプラスチックフィルムから選択される内張り材料である、請求項２に記載の基材から表面に描写物を転写する方法。
【請求項１０】
ポリ酢酸ビニルの層が、
（ｉ）水が反応器中で７０℃〜９０℃で加熱される。ポリビニルアルコールが加えられ、ゆっくりと約１時間撹拌して、ポリビニルアルコールの溶液が作製される；
（ｉｉ）消泡剤が前述のポリビニルアルコール溶液に加えられ、前記混合物がゆっくりと撹拌される。その後、反応器が密閉される；
（ｉｉｉ）予め水に溶解された酸化剤が前述のステップ（ｉｉ）の混合物中に加えられ、前記混合物がゆっくりと攪拌される；
（ｉｖ）酢酸ビニルモノマーがステップ（ｉｉｉ）の前記混合物に１時間かけて加えられ、前記混合物が約１時間ゆっくりと攪拌され、同時に、温度が７０℃〜９０℃に維持される；
（ｖ）再度、水に溶解された前記酸化剤がステップ（ｉｖ）の混合物に加えられ、ステップ（ｉｉｉ）のようにゆっくりと攪拌され、その後、酢酸ビニルモノマーが上記混合物に１時間かけてゆっくりと添加される；
（ｖｉ）ステップ（ｖ）の前記プロセスを繰り返してもよい；
（ｖｉｉ）上記プロセス中、圧力は、ガスの凝縮および前記凝縮液の前記反応器への返送により制御される；
（ｖｉｉｉ）前記混合物がおよそ室温まで冷却される；および、
（ｉｘ）任意選択で、白色剤が上記混合物に加えられる；ステップにより調製される、請求項１に記載の基材から表面に描写物を転写する方法。
【請求項１１】
ポリ酢酸ビニルの層が、
（ｉ）水が反応器中で７０℃〜９０℃で加熱される。ポリビニルアルコールが加えられ、ゆっくりと約１時間撹拌して、ポリビニルアルコールの溶液が作製される；
（ｉｉ）消泡剤が前述のポリビニルアルコール溶液に加えられ、前記混合物がゆっくりと撹拌される。その後、反応器が密閉される；
（ｉｉｉ）予め水に溶解された酸化剤が前述のステップ（ｉｉ）の混合物中に加えられ、前記混合物がゆっくりと攪拌される；
（ｉｖ）酢酸ビニルモノマーがステップ（ｉｉｉ）の前記混合物に１時間かけて加えられ、前記混合物が約１時間ゆっくりと攪拌され、同時に、温度が７０℃〜９０℃に維持される；
（ｖ）再度、水に溶解された前記酸化剤がステップ（ｉｖ）の混合物に加えられ、ステップ（ｉｉｉ）のようにゆっくりと攪拌され、その後、酢酸ビニルモノマーが上記混合物に１時間かけてゆっくりと添加される；
（ｖｉ）ステップ（ｖ）の前記プロセスを繰り返してもよい；
（ｖｉｉ）上記プロセス中、圧力は、ガスの凝縮および前記凝縮液の前記反応器への返送により制御される；
（ｖｉｉｉ）前記混合物がおよそ室温まで冷却される；および、
（ｉｘ）任意選択で、白色剤が上記混合物に加えられる；ステップにより調製される、請求項２に記載の基材から表面に描写物を転写する方法。
【請求項１２】
アクリルアミドおよびスチレンアセテートの混合物が、
（ｉ）アクリルアミドおよび水からなる溶液が容器に加えられ、７０℃〜９０℃で加熱され、同時にゆっくり撹拌される；
（ｉｉ）水に溶解した酸化剤が上記アクリルアミド溶液に加えられる；
（ｉｉｉ）スチレンアセテートモノマーがステップ（ｉｉ）の前記混合物に加えられる。前記混合物の温度は７０℃〜９０℃に維持される；
（ｉｖ）別の反応器で、水が７０℃〜９０℃に加熱され、ポリビニルアルコールが加えられ、１時間撹拌される；
（ｖ）消泡剤がステップ（ｉｖ）の混合物に加えられ、ゆっくりと約１時間撹拌される。その後、反応器が密閉される；
（ｖｉ）水に溶解した酸化剤がステップ（ｖ）の前記混合物にゆっくりと加えられ、撹拌される；
（ｖｉｉ）その後、ステップ（ｉｉｉ）のアクリルアミドおよびスチレンアセテートモノマー混合物および発泡剤およびステップ（ｖｉ）の酸化剤の混合物がゆっくりと混合され、１時間にわたり撹拌される；
（ｖｉｉｉ）ステップ（ｖｉｉ）の前記混合物が室温に冷却される；ステップにより調製される、請求項１に記載の基材から表面に描写物を転写する方法。
【請求項１３】
アクリルアミドおよびスチレンアセテートの混合物が、
（ｉ）アクリルアミドおよび水からなる溶液が容器に加えられ、７０℃〜９０℃で加熱され、同時にゆっくり撹拌される；
（ｉｉ）水に溶解した酸化剤が上記アクリルアミド溶液に加えられる；
（ｉｉｉ）スチレンアセテートモノマーがステップ（ｉｉ）の前記混合物に加えられる。前記混合物の温度は７０℃〜９０℃に維持される；
（ｉｖ）別の反応器で、水が７０℃〜９０℃に加熱され、ポリビニルアルコールが加えられ、１時間撹拌される；
（ｖ）消泡剤がステップ（ｉｖ）の混合物に加えられ、ゆっくりと約１時間撹拌される。その後、反応器が密閉される；
（ｖｉ）水に溶解した酸化剤がステップ（ｖ）の前記混合物にゆっくりと加えられ、撹拌される；
（ｖｉｉ）その後、ステップ（ｉｉｉ）のアクリルアミドおよびスチレンアセテートモノマー混合物および発泡剤およびステップ（ｖｉ）の酸化剤の混合物がゆっくりと混合され、１時間にわたり撹拌される；
（ｖｉｉｉ）ステップ（ｖｉｉ）の前記混合物が室温に冷却される；ステップにより調製される、請求項２に記載の基材から表面に描写物を転写する方法。
【請求項１４】
ステップ（ｉｉｉ）のアクリルアミドおよびスチレンアセテートの前記混合物中で、アクリルアミドが５５％〜６０％、スチレンアセテートが４０％〜４５％である、請求項１に記載の基材から表面に描写物を転写する方法。
【請求項１５】
ポリ酢酸ビニル、アクリルアミドおよびスチレンアセテートの前記混合物中で、ポリ酢酸ビニルが５０％〜６５％、アクリルアミドが２３％〜３２％、スチレンアセテートが１２％〜１８％である、請求項２に記載の基材から表面に描写物を転写する方法。
【請求項１６】
接着剤を含有または非含有の剥離剤の第１の層でコートされた基材；ポリ酢酸ビニルの第２の層；アクリルアミドおよびスチレンアセテートの混合物の第３の層であって、その上に転写される描写物を有する第３の層を含む、請求項１、３、６、８、１０、１２、および１４のいずれか１項に記載の方法により作製された表面に基材から描写物を転写するための装置。
【請求項１７】
接着剤を含有または非含有の剥離剤の第１の層でコートされた基材；ポリ酢酸ビニル、アクリルアミドおよびスチレンアセテートの混合物の第２の層であって、その上に転写される描写物を有する第２の層を含む、請求項２、４、５、７、９、１１、１３、および１５のいずれか１項に記載の方法により作製された表面に、基材から描写物を転写するための装置。
【国際調査報告】
2017524552.tif 000003
2017524552.tif 000004